(57)【特許請求の範囲】
【請求項１】
レゾールタイプのフェノール樹脂分に対して、１〜２０重量％のポリオキシエチレンポリオキシプロピレンブロック重合体、及び離型剤が混入された変性フェノール樹脂を多孔質基材に含浸し、乾燥した含浸紙からなるコア層上に、メラミン樹脂含浸紙を重ねて、連続式熱圧成形機により熱圧成形することを特徴とする連続メラミン化粧板の製法。
【発明の詳細な説明】
【０００１】
【産業上の利用分野】
本発明は、連続メラミン化粧板の製法に関する。
【０００２】
【従来の技術】
表面層がメラミン樹脂含浸紙でコア層がフェノール樹脂含浸紙からなるメラミン化粧板は、表面物性が優れていることからカウンター甲板、テーブルトップ、棚板等の表面化粧材として利用されている。
【０００３】
メラミン化粧板の製法としては、上記のメラミン樹脂含浸紙とフェノール樹脂含浸紙とを、多段式ホットプレス機を用いて熱圧成形することにより製造していた。
【０００４】
【発明が解決しようとする課題】
多段式ホットプレス機により製造されるメラミン化粧板は、バッチ式の生産方式のために熱圧成形条件に幅があるが生産性が悪く、製品の形状や大きさはプレス機により限定された板状の製品であった。
【０００５】
そこで、近年、連続式の生産方式のために生産性が良く、製品の形状や大きさにも制限もなく巻物として取扱うことができる連続式熱圧成形機によるメラミン樹脂化粧板が検討されているが、従来の多段式ホットプレス機用の化粧板用のメラミン樹脂及びフェノール樹脂を使用して、連続式熱圧成形機、例えば、ダブルベルトプレス方式による熱圧成形機、にて成形すると、成形プレス機のステンレス製ベルトに、フェノール樹脂含浸紙がスティック（付着）するので、スティックを回避するために、離型用のフィルムを成形時に挿入する必要があった。
【０００６】
また、離型用フィルムとして、例えば、５０ミクロンのＰＥＴフィルムを使用すると、フィルム挿入時のしわによる不良発生や、フィルムとフェノール樹脂含浸層との界面でのパンクによる不良も発生し易かった。
【０００７】
本発明の目的は、連続式熱圧成形機で成形しても、スティックしないメラミン化粧板用の変性フェノール樹脂を開発して、連続メラミン化粧板に応用することにある。
【０００８】
【課題を解決するための手段】
本発明の請求項１は、レゾールタイプのフェノール樹脂分に対して、１〜２０重量％のポリオキシエチレンポリオキシプロピレンブロック重合体、及び離型剤が混入された変性フェノール樹脂を多孔質基材に含浸し、乾燥した含浸紙からなるコア層上に、メラミン樹脂含浸紙を重ねて、連続式熱圧成形機により熱圧成形することを特徴とする連続メラミン化粧板の製法である。
【０００９】
本発明に係るポリオキシエチレンポリオキシプロピレンブロック重合体は、プロピレンオキシドにエチレンオキシドを付加したもので、エチレンオキシドの組成比が５〜５０％で分子量が３０００以下のものが使用される。分子量が３０００を越えるものはクラフト紙等の基材への浸透が損なわれるために好ましくない。また、エチレンオキシドの組成比が５０％以上であると化粧板の耐水性が低下及び含浸時の発泡などがあり好ましくない。
【００１０】
次に、フェノール樹脂は、フェノールに対するホルムアルデヒドのモル比が０．８〜２．０のレゾールタイプのもので、好ましくはゲルタイムが０．５〜３分／１４０℃のものが使用される。
【００１１】
該フェノール樹脂に対する該ポリオキシエチレンポリオキシプロピレンブロック重合体の添加率は、樹脂分に対して１〜２０重量％が適合する。１重量％以下では本発明の効果が得られず、２０重量％以上では耐熱水性、耐熱性が低下して好ましくない。
【００１２】
本発明の連続メラミン化粧板の製法に係る含浸用の基材には、α−セルロース、リンター、クラフトなどのパルプないしは天然繊維単独またはこれらにビニロンやナイロン等の合成繊維、ガラス繊維などの無機繊維等が混入された繊維材料から作られた多孔質な紙類、不織布、布類等が使用される。
【００１３】
上記の様に変性されたフェノール樹脂は、含浸用基材重量に対し、５０〜１５０重量％含浸処理されてコア層用の成形用シートに仕上げられる。含浸処理率が５０重量％以下では成形性に欠け、層間剥離や反りの原因となり、１５０重量％以上では樹脂の流出ロスが激しく好ましくない。
【００１４】
パターン紙に含浸するメラミン樹脂としては、特に限定されず、例えばメラミンに対するホルムアルデヒドのモル比が、１．２〜２．５のメラミンホルムアルデヒド初期縮合物が適用される。
【００１５】
【実施例】
実施例１
フェノールに対するホルムアルデヒドのモル比が１．４のレゾールタイプのフェノール樹脂を、水酸化カルシウム触媒で反応し、メタノールを添加して樹脂分５０重量％の未変性のフェノール樹脂とした。
【００１６】
該未変性フェノール樹脂１００重量部（以下、部という）に対して、ポリオキシエチレンポリオキシプロピレンブロック共重合体のプルロニックＬ６２（旭電化社製、平均分子量２０００、エチレンオキシド組成２０％）を５部（固形フェノール樹脂１００部に対して１０部）、離型剤のセパール３２８（中京油脂社製）１部を添加混合して変性フェノール樹脂とした。
【００１７】
該変性フェノール樹脂に、坪量２００ｇ／ｍ2の晒クラフト紙を含浸、乾燥して、樹脂含浸率約１００％からなるコア層を作成した。
【００１８】
また、メラミンに対するホルムアルデヒドのモル比が１．５モルの樹脂分６０％の水溶性メラミン樹脂に硬化剤のキャタニットＡ（日東理研工業社製）３部、離型剤のセパール３２８を０．１部を添加混合して表面層用のメラミン樹脂とした。
【００１９】
該メラミン樹脂に、坪量８０ｇ／ｍ2のセルロースパルプからなる印刷紙（パターン紙）を含浸、乾燥して、樹脂含浸率約１２０％からなるメラミン樹脂含浸パターン紙とした。
【００２０】
次に、上記の変性フェノール樹脂含浸コア層１枚と、上記のメラミン樹脂含浸パターン紙を１枚とを重ねて、ダブルベルトプレス（ＤＢＰ）方式からなる連続式熱圧成形機に挿入し、１８０℃、１５ｋｇ／ｃｍ2、２０秒間の熱圧成形条件にて成形して、厚み０．４５ｍｍの連続メラミン化粧板を製造した。
【００２１】
比較例１
実施例１において、フェノール樹脂に添加するプルロニックＬ６２の代りに、従来のフロー性向上剤としてのパラトルエンスルホンアミド（ＰＴＳＡ）を使用した以外は同様にして連続メラミン化粧板を製造した。
【００２２】
比較例２
実施例１において、フェノール樹脂に添加するプルロニックＬ６２を添加しなかった以外は同様にして、連続メラミン化粧板を製造した。
【００２３】
実施例１、比較例１、比較例２の各化粧板の性能を次の如く測定し、その結果を表１に示す。
【００２４】
１．連続成形性
各化粧板の製造時において、ダブルベルトプレスのステンレスベルトにコア層用のフェノール樹脂がスティックするまでの化粧板の成形された長さ（ｍ）を測定する。
【００２５】
２．樹脂の流動性
各化粧板の裏面を目視にて観察して、白化の有無を測定する。
【００２６】
３．反り試験
各化粧板の６０ｃｍ角の試験体を、常態で７日間放置後の、端部の基盤からの反った距離（ｍｍ）を測定する。
【００２７】
４．耐煮沸性
ＪＩＳ  Ｋ  ６９０２「熱硬化性樹脂化粧板試験方法」に準拠して、重量増加率（％）を測定する。
【００２８】
５．曲げ成形性
ＪＩＳ  Ｋ  ６９０２に準拠して、加熱温度１３５℃で曲げが可能な雄型の先端丸み半径（ｍｍ）を測定した。
【００２９】
【表１】
0003841376.tif 000002
【００３０】
【発明の効果】
表１より、本発明のポリオキシエチレンポリオキシプロピレンブロック重合体を混入した変性フェノール樹脂を含浸コア層とする連続メラミン化粧板の製法では、連続成形性、樹脂のフロー性などの生産性が良く、かつ、製品の耐煮沸性、曲げ成形性等も優れている。
【００３１】
よって、本発明は、長尺の連続メラミン化粧板の製造を可能にし、生産性の向上、新規用途の拡大に貢献する。